(57)【要約】本発明は、糸、繊維およびフィラメントのサイジング組成物に関する。特に、本発明はサイジング工程または洗浄工程を含まない方法によって製織可能で、表面の少なくとも一部に前記組成物を含む糸、繊維およびフィラメントに関する。また、本発明は、前記糸、繊維およびフィラメントを製造する方法に関する。さらに、本発明は乾燥織機を用いた方法のようにサイジング工程または洗浄工程を含まない方法によって、前記糸、繊維またはフィラメントから製造される布に関する。その上、本発明は前記糸、繊維またはフィラメントの使用方法と、その結果として製造される安全エアバッグ用織布または編布に関するものでもある。【特許請求の範囲】
【請求項１】
糸、繊維またはフィラメント用の仕上げ用組成物であって、化合物Ａおよび／または化合物Ｂを含み、前記化合物Ａが少なくとも１個のＳｉ−Ｈ構造単位を含むモノマー、オリゴマーおよび／またはポリマーであり、前記化合物Ｂは少なくとも１個の不飽和脂肪族基を含むモノマー、オリゴマーおよび／またはポリマーであることを特徴とする組成物。
【請求項２】
前記化合物Ａがポリオルガノシロキサンであることを特徴とする、請求項１に記載の組成物。
【請求項３】
前記ポリオルガノシロキサンＡが、次式（１）の単位群：
【化１】
2009518552.tif 000011
（式（１）中、符号Ｗはそれぞれ同等の場合および／または異なる場合があり、以下を示す：
・１〜１８の炭素原子を含む線状または分岐状アルキル残基であって、少なくとも１個のハロゲンに任意的に置換されたもの；
・５〜８の環状炭素原子を含むシクロアルキル残基であって、少なくとも１個のハロゲンに任意的に置換されたもの；
・６〜１２の炭素原子を含むアリール残基であって、アリール部が少なくとも１個のハロゲン原子、もしくは１〜３個の炭素原子を含むアルキル基および／もしくはアルコキシル基に任意的に置換されたもの；
・５〜１４の炭素原子を含むアルキル部および６〜１２の炭素原子を含むアリール部を有するアリールアルキル基であって、前記アリール部が少なくとも１個のハロゲン原子、あるいは１〜３個の炭素原子を含むアルキル基および／またはアルコキシル基に任意的に置換されたもの。ここに、ａは１または２、ｂは０、１または２、合計（ａ＋ｂ）は１〜３である。）
を含むポリオルガノヒドロゲノシロキサンであり、該ポリオルガノシロキサンＡが、任意的に次の平均式（２）の単位群：
【化２】
2009518552.tif 000012
（式（２）中、Ｗは上記と同じ意味を有し、Ｃは０〜３の値である。）
を含むことを特徴とする、請求項２に記載の組成物。
【請求項４】
前記ポリオルガノシロキサンＡが、以下から選択されたものであることを特徴とする、請求項２または３に記載の組成物：
・ヒドロゲノジメチルシリル末端基を有するポリジメチルシロキサン；
・トリメチルシリル末端基を有するポリジメチルヒドロゲノメチルシロキサン；
・ヒドロゲノジメチルシリル末端基を有するポリジメチルヒドロゲノメチルシロキサン；
・トリメチルシリル末端基を有するポリヒドロゲノメチルシロキサン；および
環状ポリヒドロゲノメチルシロキサン。
【請求項５】
前記化合物Ｂがポリオルガノシロキサンであることを特徴とする、請求項１〜４の何れか一項に記載の組成物。
【請求項６】
前記ポリオルガノシロキサンＢが、次式（３）： 
【化３】
2009518552.tif 000013
（式（３）中、符号Ｗ’はそれぞれが同等の場合および／または異なる場合があり、以下を示す：
・１〜１８の炭素原子を含む線状または分岐状アルキル残基であって、少なくとも１個のハロゲンに任意的に置換されたもの；
・５〜８の環状炭素原子を含むシクロアルキル残基であって、少なくとも１個のハロゲンに任意的に置換されたもの；
・６〜１２の炭素原子を含むアリール残基であって、アリール部が少なくとも１個のハロゲン原子、あるいは１〜３個の炭素原子を含むアルキル基および／またはアルコキシル基に任意的に置換されたもの；
・５〜１４の炭素原子を含むアルキル部および６〜１２の炭素原子を含むアリール部を有するアリールアルキル基であって、前記アリール部が少なくとも１個のハロゲン原子、あるいは１〜３個の炭素原子を含むアルキル基および／またはアルコキシル基に任意的に置換されたもの。ここに、符号Ｙはそれぞれ同等の場合と異なる場合があり、鎖末端および／または鎖中に少なくとも１個の不飽和エチレンを、さらに任意的に少なくとも１個のヘテロ原子を有するＣ１〜Ｃ１２の線状または分岐状アルケニル残基を示し、ｅは１または２、ｄは０、１または２、合計（ｄ＋ｅ）は１〜３の値である。）
と同等または異なる単位群で構成されるポリオルガノシロキサンから選択され、任意的に次の平均式（２’）： 
【化４】
2009518552.tif 000014
（式（２’）中、Ｗ’は上記と同じ意味を示し、Ｃは０〜３の値である。）
の単位群を含むことを特徴とする、請求項５に記載の組成物。
【請求項７】
ポリオルガノシロキサンの重量（固形分）の少なくとも５０％を構成することを特徴とする、請求項１〜６の何れか一項に記載の組成物。
【請求項８】
重付加触媒を含まないことを特徴とする、請求項１〜７の何れか一項に記載の組成物。
【請求項９】
請求項１〜８の何れか一項に記載の組成物が、糸、繊維またはフィラメントの表面の少なくとも一部に存在することを特徴とする、サイジング工程を経ることなく製織可能な糸、繊維またはフィラメント。
【請求項１０】
熱可塑性高分子に基づいていることを特徴とする、請求項９に記載の糸、繊維またはフィラメント。
【請求項１１】
ポリエステルまたはポリアミドに基づいていることを特徴とする、請求項９または１０に記載の糸、繊維またはフィラメント。
【請求項１２】
前記組成物が糸の重量の０．０５〜５％（固形分）を構成することを特徴とする、請求項９〜１１の何れか一項に記載の糸、繊維またはフィラメント。
【請求項１３】
前記組成物が糸の重量の０．１〜２％（固形分）を構成することを特徴とする、請求項１２に記載の糸、繊維またはフィラメント。
【請求項１４】
糸の総体的な線密度が１００〜９５０ｄｔｅｘであることを特徴とする、請求項９〜１３の何れか一項に記載の糸、繊維またはフィラメント。
【請求項１５】
フィラメントの線密度が１．５〜７ｄｔｅｘであることを特徴とする、請求項９〜１４の何れか一項に記載の糸、繊維またはフィラメント。
【請求項１６】
以下の工程を含む、請求項９〜１５の何れか一項に記載の糸、繊維またはフィラメントを製造する方法：
１）糸の構成材料の紡績工程；
２）任意的な糸の延伸工程；
３）任意的な糸の織加工工程；および
４）請求項１〜８の何れか一項に記載の組成物を用いる糸処理工程。
【請求項１７】
前記構成材料が熱可塑性高分子であり、さらに前記工程１）は前記熱可塑性高分子の溶融紡績工程であることを特徴とする、請求項１６に記載の工程。
【請求項１８】
前記工程４）を、前記工程２）および３）の後に実行することを特徴とする、請求項１６または１７に記載の工程。
【請求項１９】
前記工程４）を、前記工程２）および３）の前に実行することを特徴とする、請求項１６または１７に記載の工程。
【請求項２０】
織布または編布の少なくとも一部が請求項９〜１５の何れか一項に記載の糸、繊維またはフィラメント、あるいは請求項１６〜１９の何れか一項に記載の工程によって得られた糸、繊維またはフィラメントで構成されていることを特徴とする、織布または編布。
【請求項２１】
請求項９〜１５の何れか一項に記載の糸、または請求項１６〜１９の何れか一項に記載の工程によって得られた糸、繊維またはフィラメントの織機を用いた製織工程または製編工程を含む、縦糸と横糸を用いた布または請求項２０に記載の編布を製造する方法。
【請求項２２】
サイジング処理を含まないことを特徴とする、請求項２１に記載の方法。
【請求項２３】
前記織布または編布の洗浄処理を含まないことを特徴とする、請求項２１または２２に記載の工程。
【請求項２４】
前記織布または編布の熱処理を含まないことを特徴とする、請求項２１〜２３の何れか一項に記載の方法。
【請求項２５】
織機が、エアジェット織機、レピア織機、プロジェクタイル織機等の乾式織機であることを特徴とする、請求項２１〜２４の何れか一項に記載の方法。
【請求項２６】
請求項９〜１５の何れか一項に記載の糸、繊維またはフィラメント、あるいはエアバッグ用の織布または編布を製造するために請求項１６〜１９の何れか一項に記載の工程を用いて得られた糸、繊維またはフィラメントを使用する使用方法。
【請求項２７】
請求項２０に記載の織布もしくは編布、またはエアバッグの製造時に、請求項１６〜１９の何れか一項に記載の方法により得られた糸、繊維またはフィラメントを使用する使用方法。
【請求項２８】
エアバッグ用の前記織布または編布が保護コーティングされていることを特徴とする、請求項２７に記載の使用方法。
【請求項２９】
前記保護コーティングがシリコーンコーティングであることを特徴とする、請求項２８に記載の使用方法。
【請求項３０】
少なくとも部分的に、表面の少なくとも一部にポリオルガノシロキサンを含む化合物を有する糸、繊維またはフィラメントから成るエアバッグ用織布または編布であって、前記化合物は前記織布または編布上の任意のシリコーン保護コーティングとは異なる織布または編布。
【請求項３１】
織布または編布が保護コーティングされていることを特徴とする、請求項３０に記載の織布または編布。
【請求項３２】
前記保護コーティングがシリコーンコーティングであることを特徴とする、請求項３１に記載の織布または編布。
【請求項３３】
前記組成物がポリオルガノシロキサンの重量（固形分）の少なくとも５０％を構成することを特徴とする、請求項３０〜３２の何れか一項に記載のエアバッグ用織布または編布。
【請求項３４】
請求項３０〜３３の何れか一項に記載の、縦糸および横糸よりなる布または編布の製造方法であって、表面の少なくとも一部にポリオルガノシロキサンを含む化合物をコーティングしてなる糸、繊維またはフィラメントの、織機を用いた製織工程または製編工程を含むことを特徴とする方法。
【請求項３５】
サイジング処理を含まないことを特徴とする、請求項３４に記載の方法。
【請求項３６】
前記織布または編布の洗浄処理を含まないことを特徴とする、請求項３４または３５に記載の方法。
【請求項３７】
前記織布または編布の熱処理を含まないことを特徴とする、請求項３４〜３６の何れか一項に記載の方法。
【発明の詳細な説明】
【技術分野】
【０００１】
本発明は、糸、繊維およびフィラメントの仕上げ用組成物に関する。本発明は特に、サイジング工程および洗浄工程を含まずに製織可能であり、表面の少なくとも一部にこの仕上げ用組成物を含む糸、繊維およびフィラメントに関し、さらに糸、繊維およびフィラメントを製造する方法に関する。本発明はさらに、これらの糸、繊維およびフィラメントから、サイジング工程および洗浄工程を経ることなく得られる織物、そしてこれらの糸、繊維およびフィラメントを用いたサイジング工程および洗浄工程を含まない、特に乾式織機での製織方法に関する。最後に、本発明は、糸、繊維およびフィラメントの使用方法と、エアバッグ分野に適用可能な織物および編物に関する。
【背景技術】
【０００２】
製織用糸の結束性を確保するため、糸に撚りをかける方法が一般的である。しかし、この加撚作業は、圧縮空気を用いてフィラメントを混繊交絡するというプロセスに代替されている。この方法によると、流動体および交絡装置の圧力次第で、結節点の数、すなわちフィラメントが節を形成する点の数を、糸の最終的な外観とその後の使用方法に適合するように変更可能である。
【０００３】
繊維および糸の相互の滑りを良くするため、オイルや仕上げ用組成物を塗布する方法が一般的である。連続人工合成糸に関して言えば、これらオイルや仕上げ用組成物は製造工程の中で糸に１回または複数回塗布される。これらのオイルまたは仕上げ剤は通常、洗浄工程での織布の処理によって製織後に取り除かれる。これらオイルまたは仕上げ剤の存在は実際上有害であり、安全エアバッグの分野では特に有害である。オイルや仕上げ剤は、例えば、保護コーティング層への織物の密着力を弱める他、エアバッグの耐火性および耐熱性を低下させることがある。
【０００４】
縦糸の使用中、主に製織時に、一方では糸がヘドルシャフトの上下運動によって互いに擦れ合い、他方では糸が糸の通るヘドルの目、リードのくぼみ、スレー、送り出し構造、縦糸停止装置などの織機構造と擦れることが知られている。摩擦によって、実際の製織や製造された織布の品質に不利となる欠陥が発生することを防ぐため、糸にサイジングという前処理が施される。この処理は、繊維の結束性を確保し、紡績糸を覆う保護鞘を形成するために紡糸繊維に施されるものとして既知であり、人工合成マルチフィラメント連続糸にも適用される。見た目に欠陥の無い織布を製造し、破れ、ほつれをできる限り防止するために、サイジング処理によって、一般的に細番手で壊れやすいフィラメントを定着させ、保護し、さらに、連続糸を鞘で覆うことで、上記の摩擦を防ぎ、結果として糸と織機構造間の滑りおよび糸どうしの滑りを促進させる必要がある。これらのサイジング剤は、一般的にデサイジング工程での織布の処理によって製織後に取り除かれる。デサイジング工程により、糸上のオイルおよび仕上げ剤を取り除くことも可能である。この場合、上記した洗浄作業はデサイジング工程で実行される。
【０００５】
サイジングおよびデサイジングに要するコストを削減するため、すなわち、糸についての製造２工程を廃止するために、環境に有害であるサイジング処理を省く試みがなされてきた。さらに、サイジング剤は、使用されている製品の種類、糸の種類および布の織り方によっては完全に取り除くことが難しい場合があり、布内にサイジング剤が残留する危険性がある。これら残留物は、特に安全エアバッグの分野で有害であることが判明している。例えば、サイジング剤の残留により、時間の経過とともに製品機能が衰える上に、耐火性および耐熱性が低下し得る。
【０００６】
したがって、車両搭乗者の個人保護を目的としたバッグ（「エアバッグ」とも呼ばれる。）に用いられる布の製造において、サイジング工程および洗浄工程を廃止する試みがなされてきた。しかしながら、サイジング工程および洗浄工程を廃止しても、エアバッグの素材として必要とされる繊維特性を損なうことなく維持させる必要がある。
【０００７】
エアバッグには２種類のベース織布が存在する。シリコーン樹脂のようなエラストマーからできた保護コーティング層を持つ布と、特に重量の理由からエラストマーからできた保護コーティング層を持たない布である。
【０００８】
歴史的に言えば、保護コーティングした織布に関する限り、エアバッグは、少なくとも一表面がクロロプレンタイプのエラストマー層で覆われたポリアミド（Ｎｙｌｏｎ（登録商標））のような合成繊維からなる布でできている。このエアバッグ（または膨張可能なクッション）は、折りたたまれて圧縮されたポリアミド素材でできている。エラストマー層または保護コーティングの存在は、衝撃時にガス発生器によって放出されるガス（一酸化炭素または窒素酸化物等）が非常に熱く、Ｎｙｌｏｎ素材のエアバッグを損傷させ得る白熱粒子を含むという事実によって決定付けられる。
【０００９】
シリコーン保護コーティングも使用されている。シリコーンコーティングは一般的に、基質を覆い、その基質を化学処理することで形成される。その化学処理とは、ポリオルガノシロキサンの不飽和基（例えばＳｉ−Ｖｉ等のアルケニル基）を同重合体または別のポリオルガノシロキサンの水素へ重付加する処理である。
【００１０】
エアバッグの壁を形成する、エラストマーからなる内部保護層と、合成繊維からなる基底材は、特に完全に接着し、高温と機械的圧力に持ちこたえなければならない。エアバッグは特に、優れた耐火性、耐熱性、さらに、優れた耐摩擦・耐磨耗性（スクラブテスト耐性）を備えなければならない。
【００１１】
したがって、保護コーティングを施した安全エアバッグの場合は特に、その布の製造時にサイジング工程および洗浄工程を廃止する一方で、安全エアバッグとして必要とされる繊維特性、特に耐火・耐熱性および耐摩擦・耐磨耗性（スクラブテスト耐性）を維持し、または向上する試みがなされている。
【発明の開示】
【発明が解決しようとする課題】
【００１２】
本発明は、第一の目的として、糸、繊維またはフィラメントの仕上げ用組成物で、特にサイジング工程および洗浄工程を含まない製織を可能とする仕上げ用組成物を提供する。
【００１３】
本発明は、第二の目的として、サイジング工程および洗浄工程を含まずに製織可能であり、表面の少なくとも一部に仕上げ用組成物を含む糸、繊維またはフィラメントを提供する。さらに、これらの糸、繊維またはフィラメントを製造する工程も示す。
【００１４】
本発明は、第三の目的として、特にこれらの糸、繊維およびフィラメントから得られる織布または編布を提供する。さらに、この織布または編布を製造する工程も示す。
【００１５】
本発明は、第四の目的として、エアバッグの分野で用いられるこれらの糸、繊維、フィラメント、織布および編布の使用方法を示す。
【００１６】
最後に、本発明は、第五の目的として、表面にポリオルガノシロキサンからなる化合物を含む糸、繊維またはフィラメントから製造されるエアバッグ用織布または編布を提供する。さらにこの織布または編布を製造する方法も提供する。
【課題を解決するための手段】
【００１７】
本発明は、第一の目的との関連において、化合物Ａおよび／または化合物Ｂを有する糸、繊維またはフィラメント用の仕上げ用組成物を提供する。化合物Ａは少なくとも１個のＳｉ−Ｈ構造単位を含むモノマー、オリゴマーおよび／またはポリマーであり、化合物Ｂは少なくとも１個の不飽和脂肪族基を含むモノマー、オリゴマーおよび／またはポリマーである。糸、繊維またはフィラメントの製造時に塗布される仕上げ用組成物は、滑りを良くする。糸、繊維またはフィラメントに塗布される本発明に係る仕上げ用組成物によって、サイジング処理を施すことなく紡績、整経および製織するときに、糸、繊維またはフィラメントの状態が良く保たれるだけでなく、シリコーンで保護コーティングされたエアバッグ織布の場合には特に、優れた最終特性を持つ布を製造できる。本布は特に耐摩擦・耐磨耗性（スクラブテスト耐性）および耐火・耐熱性の点で優れ、布を構成する糸、繊維またはフィラメント表面の仕上げ用組成物を取り除く必要もない。
【００１８】
本発明に係る仕上げ用組成物の特定の実施例によると、ポリオルガノシロキサンＡはポリオルガノヒドロゲノシロキサンで、以下式（１）の単位群を含む。
【化１】
2009518552.tif 000002
（式（１）中、符号Ｗはそれぞれが同等の場合および／または異なる場合があり、以下を示す：
・１〜１８の炭素原子を含む線状または分岐状アルキル残基。任意的に、少なくとも１個のハロゲンに置換されている；
・５〜８の環状炭素原子を含むシクロアルキル残基。任意的に、少なくとも１個のハロゲンに置換されている；
・６〜１２の炭素原子を含むアリール残基。任意的に、アリール部が少なくとも１個のハロゲン原子、あるいは１〜３個の炭素原子を含むアルキルおよび／またはアルコキシル基に置換されている；
・５〜１４の炭素原子を含むアルキル部および６〜１２の炭素原子を含むアリール部を有するアリールアルキル基。任意的に、アリール部が少なくとも１個のハロゲン原子、あるいは１〜３個の炭素原子を含むアルキルおよび／またはアルコキシル基に置換されている。ここに、ａは１または２、ｂは０、１または２、合計（ａ＋ｂ）は１〜３である。）
オルガノヒドロゲノシロキサンは、任意的に、次の平均式（２）の単位群を含む。
【化２】
2009518552.tif 000003
（式（２）中、Ｗは上記と同じ意味を有し、Ｃは０〜３の値である。）
【００１９】
ポリオルガノシロキサンＡは、式（１）の単位群のみからなる場合、またはさらに式（２）の単位群を含む場合もある。
【００２０】
ポリオルガノシロキサンＡは、線状、分岐状または非分岐状、環状、または交差結合の構造を有する。重合度は、２またはそれ以上であり、より一般的には５０００未満である。
【００２１】
式（１）の単位群は、以下に例示できる。
Ｈ（ＣＨ３）ＳｉＯ１／２、ＨＣＨ３ＳｉＯ２／２、Ｈ（Ｃ６Ｈ５）ＳｉＯ２／２
【００２２】
線状ポリマーに関する限り、ポリマーは本質的には「Ｄ」単位、すなわちＷ２ＳｉＯ２／２およびＷＨＳｉＯ２／２、そして「Ｍ」単位、すなわちＷ３ＳｉＯ１／２およびＷＨ２ＳｉＯ１／２からなり、末端封鎖基である「Ｍ」単位はトリアルキルシロキシまたはジアルキルアリールシロキシ基となり得る。
【００２３】
末端基である「Ｍ」単位の例として、トリメチルシロキシ、ジメチルフェニルシロキシ、ジメチルエトキシシロキシ、ジメチルエチルトリエトキシリルシロキシ基が挙げられる。
【００２４】
「Ｄ」単位の例として、ジメチルシロキシおよびメチルフェニルシロキシ基が挙げられる。
【００２５】
この線状ポリオルガノシロキサンは、２５℃で粘度１〜１０００００ｍＰａ・ｓ、一般的には２５℃で粘度１０〜５０００ｍＰａ・ｓのオイルである。
【００２６】
環状ポリオルガノシロキサンに関する限り、ポリオルガノシロキサンはＷ２ＳｉＯ２／２、ＷＨＳｉＯ２／２の「Ｄ」単位からなり、ジアルキルシロキシ基またはアルキルアリールシロキシ基の類である場合もある。環状ポリオルガノシロキサンの粘度は、１〜１０００ｍＰａ・ｓである。
【００２７】
現在公表されている全てのポリオルガノシロキサンポリマーの２５℃での粘度は、１９７２年２月のＡＦＮＯＲ基準ＮＦＴ  ７６  １０２に従い、ブルークフィールド粘度計を用いて測定されている。
【００２８】
ポリオルガノシロキサンＡは、好ましくは下記より選択される：
・ヒドロゲノジメチルシリル末端基を有するポリジメチルシロキサン；
・トリメチルシリル末端基を有するポリジメチルヒドロゲノメチルシロキサン；
ヒドロゲノジメチルシリル末端基を有するポリジメチルヒドロゲノメチルシロキサン；
・トリメチルシリル末端基を有するポリヒドロゲノメチルシロキサン；
・環状ポリヒドロゲノメチルシロキサン。
【００２９】
本発明に係る仕上げ用組成物の化合物Ｂは、有利にはポリオルガノシロキサンである。
【００３０】
本発明に係る仕上げ用組成物の特定の実施例によると、ポリオルガノシロキサンＢは式（３）と同等または異なる単位群で構成されるポリオルガノシロキサンから選ばれる。
【化３】
2009518552.tif 000004
（式（３）中、符号Ｗ’はそれぞれ同等の場合および／または異なる場合があり、以下を示す：
・１〜１８の炭素原子を含む線状または分岐状アルキル残基。任意的に、少なくとも１個のハロゲンに置換されている；
・５〜８の環状炭素原子を含むシクロアルキル残基。任意的に、少なくとも１個のハロゲンに置換されている；
・６〜１２の炭素原子を含むアリール残基。任意的に、アリール部が少なくとも１個のハロゲン原子、あるいは１〜３個の炭素原子を含むアルキルおよび／またはアルコキシル基に置換されている；
・５〜１４の炭素原子を含むアルキル部および６〜１２の炭素原子を含むアリール部を有するアリールアルキル基。任意的に、アリール部が少なくとも１個のハロゲン原子、あるいは１〜３個の炭素原子を含むアルキルおよび／またはアルコキシル基に置換されている。符号Ｙはそれぞれ同等の場合と異なる場合があり、鎖末端および／または鎖中に少なくとも１個の不飽和エチレン、さらに任意的に、少なくとも１個のヘテロ原子を有するＣ１〜Ｃ１２の線状もしくは分岐状アルケニル残基を示す。ここに、ｅは１または２、ｄは０、１または２、合計（ｄ＋ｅ）は１〜３の値である。）
ポリオルガノシロキサンは、任意的に、次の平均式（２’）の単位を含む。
【化４】
2009518552.tif 000005
（式（２’）中、Ｗ’は上記と同じ意味を有し、Ｃは０〜３の値である。）
【００３１】
残留基Ｙに関して、これらは有利には以下のリストから選ばれる。ビニル、プロペニル、３−ブテニル、５−ヘキセニル、９−デセニル、１０−ウンデセニル、５，９−デセニルおよび６，１１−ドデカジエニル
【００３２】
これらポリオルガノシロキサンは、線状（分岐状または非分岐状）、環状または交差結合の構造を有する。重合度は、好ましくは２〜５０００である。
【００３３】
線状ポリマーに関する限り、ポリマーは本質的にＷ’ＳｉＯ２／２、Ｙ２ＳｉＯ２／２およびＷ’２ＳｉＯ２／２の「Ｄ」単位と、Ｗ’ＹＳｉＯ１／２、Ｗ’２ＹＳｉＯ１／２およびＷ’３ＳｉＯ１／２の「Ｍ」単位とからなり、末端封鎖基である「Ｍ」単位はトリアルキルシロキシ、ジアルキルアリールシロキシ、ジアルキルビニルシロキシまたはジアルキルアルセニルシロキシ基となり得る。
【００３４】
上記の線状ポリオルガノシロキサンは、２５°Ｃで粘度１〜１０００００ｍＰａ・ｓ、通常は２５°Ｃで粘度１０〜５０００ｍＰａ・ｓのオイルである。
【００３５】
環状ポリオルガノシロキサンに関する限り、これらはＷ’ＳｉＯ２／２、Ｗ’ＹＳｉＯ２／２およびＷ’２ＳｉＯ２／２の「Ｄ」単位からなり、ジアルキルシロキシ、アルキルアリールシロキシ、またはアルキルシロキシ基の類である場合もある。このような単位の例は上述したとおりである。
【００３６】
上記環状ポリオルガノシロキサンＢは、粘度１〜５０００ｍＰａ・ｓである。
【００３７】
本発明において有効な脂肪族不飽和ポリオルガノシロキサンＢは、例えば、該当の技術分野で既知のオレフィンまたはアセチレンの不飽和ポリオルガノシロキサンである。これに関しては、上記化合物について記述している米国特許第３１５９６６２号、第３２２０２７２号および第３４１０８８６号を参照されたい。
【特許文献１】米国特許第３１５９６６２号
【特許文献２】米国特許第３２２０２７２号
【特許文献３】米国特許第３４１０８８６号
【００３８】
有利には、本発明に係る仕上げ用組成物は、ヒドロシリル化触媒を含まない。
【００３９】
本発明に係る仕上げ用組成物は、帯電防止剤を含む。好ましくは、帯電防止剤はポリオルガノシロキサンである。有利には、帯電防止剤は、コポリマーが以下の一般式（ｉ）および（ｉｉ）の単位群からなるポリシロキサン／ポリオキシアルキレンコポリマーである。
【化５】
2009518552.tif 000006
【化６】
2009518552.tif 000007
（式中、各Ｒは一価の炭化水素基を示し、基の少なくとも８０％はメチル基である。各Ｒ’は一般式Ｑ（ＯＡ）ｎＯＺの置換基を示し、ここでＱはシリコン原子に結合している二価基を示す。Ａはアルキレン基を示し、ＯＡ基の少なくとも８０％はオキシエチレン基である。Ｚは水素原子またはＯＣＲ’’基を示し、Ｒ’’は一価基を示す。ａは１、２または３の値、ｂは０、１または２の値、ｃは１または２の値、ｂおよびｃの合計は３より小さく、ｎは５〜２５の値である。コポリマーは、測定された分子の重量のうちＯＡ基が約２５％〜約６５％を占めるような平均分子式を有する。）
【００４０】
本発明に使用可能なポリシロキサン／ポリオキシアルキレンコポリマーは、一般式（ｉ）のシロキサン単位群を含む。
【化７】
2009518552.tif 000008
（式中、各Ｒは一価の炭化水素基を示す。）これらの単位はポリシロキサン分子の鎖単位として存在し、ポリシロキサン分子の末端基としても存在し得る。Ｒ基のうちのいくらかは、飽和、脂肪族または芳香族のいずれにせよ非置換の炭化水素基であるが、これらＲ基の少なくとも８０％はメチル基、特に好ましくは各Ｒがメチル基である。一般式（ｉ）の単位はポリシロキサン分子単位の半分以上を構成し、例えば、シロキサン単位の約６５％〜約９２％、とりわけ７８％〜８５％を構成する。
【００４１】
本発明に使用可能なポリシロキサン／ポリオキシアルキレンコポリマーは、一般式（ｉｉ）のシロキサン単位を含む。
【化８】
2009518552.tif 000009
（式中、Ｒは上記の基を示す。Ｒ’は一般式Ｑ（ＯＡ）ｎＯＺ（すなわち、オキシアルキレン残留基を含む基）が表す基を示す。ここでＡは二価の炭化水素基を示し、Ａ基の少なくとも８０％はエチレン基である。Ｚは水素原子またはＯＣＲ’’基を示し、このＲ’’は一価基を示す。）好ましくは、Ａ基は、例えばエチレンオキシドから誘導されたエチレン（ＣＨ２ＣＨ２）基である。必要ならば、Ａ基の少なくとも８０％がエチレン基という条件下でオキシエチレン／オキシプロピレンコポリマーを用いても良い。これらオキシアルキレンポリマー鎖はランダム構造もしくはブロック構造を有し、Ｑ（ＯＣ２Ｈ４）ｐ（ＯＣＨ３Ｃ２Ｈ３）ｑＯＺと示される。オキシアルキレン鎖は二価結合Ｑによってシロキサン鎖のシリコン原子に結合する。
【００４２】
結合は、例えば置換、非置換、芳香族、脂環式または脂肪族の炭化水素であるが、非常に好都合には、この結合は鎖中に２〜８の炭素原子を有する非置換アルキレン鎖である。オキシエチレン単位以外のオキシアルキレン単位がオキシアルキレン鎖に存在する場合、オキシアルキレン単位はオキシアルキレン鎖の２０％を上限とした構成要素である。用いられるコポリマーは、ｎ値が５〜２５、好ましくは５〜１５である。使用可能なコポリマーの例（後述）では、各Ｒ’基に平均して約７．５もしくは１２のオキシチレン単位を含み、−（ＣＨ２）３−基を結合基Ｑとする。
【００４３】
Ｒ’基の末端基ＯＺはＯＨまたはＯＯＣＲ’’で、Ｒ’’は一価基を示す。一価基の例として、メチル、エチルまたはブチルのような低アルキル基が挙げられる。好ましいコポリマーでは、末端基ＯＺがヒドロキシ基またはアセテート基である。
【００４４】
好ましいコポリマーは、平均組成式Ｍｅ３ＳｉＯ（Ｍｅ２ＳｉＯ）ｘ（ＭｅＲ’ＳｉＯ）ｙＳｉＭｅ３で示されるものからなる。式中、Ｍｅはメチル基を示す。ｘとｙの比は１：１〜１１：１、好ましくは１：１〜９：１である。特に好ましくは、ｘとｙの比は３：１〜７：１、とりわけ３：１〜５：１である。
【００４５】
本発明に係る化合物には、ＰＶＡ（ポリビニルアルコール）のような乳化剤が含まれる。
【００４６】
本発明に係る化合物には、仕上げ用組成物、とりわけポリマー紡績の分野で、特にポリアミドまたはポリエステルの紡績に通常用いられるその他の化合物を含む場合もある。例えば、界面活性剤、潤滑剤などがある。
【００４７】
本発明に係る化合物には接着促進剤が含まれる場合がある。接着促進剤は、織物コーティングの分野における当業者間で既知である。本発明に適する接着促進剤の例は、国際公開第００／６００１０号パンフレットおよび欧州特許第０６８１０１４号明細書に詳細に記載されている。
【特許文献４】国際公開第００／６００１０号パンフレット
【特許文献５】欧州特許第０６８１０１４号明細書
【００４８】
本発明に係る化合物は、好ましくはポリオルガノシランの重量（固形分）の少なくとも５０％を構成する。
【００４９】
本発明に係る化合物は、通常は液体である。本発明に係る化合物は、特に、液体中の溶液、乳濁質または分散質であってもよい。
【００５０】
化合物は、乳濁質、特に水性乳濁質であってもよい。化合物は、オイルであってもよい。
【００５１】
第二の目的との関連において、本発明は、サイジング工程および洗浄工程を含まずに製織可能であり、表面の少なくとも一部に上記の仕上げ用組成物を含む糸、繊維またはフィラメントを提供する。
【００５２】
本発明に係る糸、繊維またはフィラメントは、天然物、人工物および／または合成物のいずれでもよい。本発明に係る糸、繊維またはフィラメントは、様々な素材を含む場合もある。例として、ポリアミド紡績糸および綿繊維が挙げられる。
【００５３】
本発明に係る糸、繊維またはフィラメントは、有利には熱可塑性高分子に基づいている。本発明の目的に適する熱可塑性高分子（熱可塑性共重合体）を以下に例示する：ポリオレフィン、ポリエステル、ポリアルキレンオキシド、ポリオキシアルキレン、ポリハロアルキレン、ポリ（アルキレンフタレートまたはテレフタレート）、ポリ（フェニルまたはフェニレン）、ポリ（フェニレンオキシドまたはフェニレンスルフィド）、ポリ（ビニルアセテート）、ポリ（ビニルアルコール）、ポリ（ビニルハロゲン化物）、ポリビニリデンハロゲン化物、ポリビニルニトリル、ポリアミド、ポリイミド、ポリカーボネート、ポリシロキサン、アクリル酸ポリマーまたはメタクリル酸ポリマー、ポリアクリル酸塩またはメタクリル酸塩、セルロースやセルロース誘導体等の天然ポリマー、合成エラストマー等の合成ポリマー、あるいは上記ポリマーに含まれる何れかのモノマーと同一のモノマーを少なくとも１分子有する熱可塑性共重合体、およびこれら熱可塑性高分子（熱可塑性共重合体）の混合物および／またはポリマーアロイ。
【００５４】
本発明において、その他の好ましい熱可塑性高分子としては、脂肪族ポリアミド、半芳香族ポリアミド、より一般的には、飽和脂肪族二塩基酸または芳香族二塩基酸と芳香族第一ジアミンまたは飽和脂肪族第一ジアミンの間の重縮合によって得られる線状ポリアミド、ラクタムまたはアミノ酸の縮合によって得られるポリアミド、またはこれらモノマーの混合物の縮合によって得られる線状ポリアミドのような半結晶性または非結晶性ポリアミドがある。
【００５５】
より正確には、これらのポリアミドは、例えば、ポリヘキサメチレン  アジポアミド、ＡＭＯＤＥＬの商品名で販売されているポリアミドのような、テレフタル酸および／またはイソフタル酸から得られるポリフタルアミド、またはアジピン酸から得られるコポリアミド、また、ヘキサメチレンジアミンおよびカプロラクタムである。
【００５６】
熱可塑性高分子は、有利には、ポリエチレンテレフタル酸（ＰＥＴ）、ポリプロピレンテレフタル酸（ＰＰＴ）、ポリブチレンテレフタル酸（ＰＢＴ）およびこれらの共重合体および混合物であるポリエステルである。
【００５７】
さらにより好ましくは、熱可塑性高分子は、以下を含むポリアミド（コポリアミド）基から選択される。ポリアミド−６、ポリアミド−６６、ポリアミド−４、ポリアミド−１１、ポリアミド−１２、ポリアミド４−６、６−１０、６−１２、６−３６、１２−１２およびこれらの共重合体および混合物。
【００５８】
本発明に係る糸、繊維およびフィラメントは、熱可塑性高分子または熱可塑性共重合体に基づく場合もある。
【００５９】
本発明に係る糸、繊維およびフィラメントは、強化剤のような添加剤、難燃剤、ＵＶ安定剤、熱安定剤、二酸化チタンのような艶消し剤、生物活性剤などを含む場合もある。
【００６０】
仕上げ用組成物は、有利には糸の重量に対して、０．０５〜５重量％（固形分）、好ましくは０．１〜２重量％を占める。
【００６１】
本発明に係る布の総体的な線密度は、通常線密度の全範囲から選択され、例えば、１０〜２５００ｄｔｅｘ、有利には１０〜１１００ｄｔｅｘである。安全エアバッグの分野において、総体的な線密度は有利には１００〜９５０ｄｔｅｘである。
【００６２】
本発明に係る布のフィラメントの線密度は、通常線密度の全範囲から選択できる。フィラメントの線密度は一般的には０．３ｄｔｅｘまたはそれ以上である。これは、大径モノフィラメントの場合では直径８００μｍに相当する線密度よりも通常小さい。安全エアバッグの場合、糸は一般的にマルチフィラメント糸であり、フィラメントの線密度は有利には１．５〜７ｄｔｅｘである。
【００６３】
本発明に係る糸、繊維またはフィラメントの特定の実施例によると、本発明に係る糸、繊維またはフィラメントの表面上に存在する化合物は架橋していない。
【００６４】
本発明はさらに、糸、繊維またはフィラメントの製造方法に関する。その製造方法は、以下の工程を含む：
１）糸の構成材料を紡績する。
２）任意的に、糸を延伸する。
３）任意的に、糸に織加工を施す。
４）上記のとおり定義した化合物を利用して糸を処理をする
【００６５】
紡績工程１）は、当業者間で既知の何れの方法を用いても実行できる。
【００６６】
糸の素材が熱可塑性高分子の場合、工程１）は、有利には融解状態でポリマーを紡績する工程となる。
【００６７】
本発明に係る糸、繊維またはフィラメントは、延伸工程を経る場合もある。その場合、糸は何れかの従来方法により、糸が必要とする配向性や力学的性質に応じた好ましい延伸比になるまで、紡績経路に沿って引き伸ばされる。糸は、最終的な巻き速度に応じて、紡績中に簡単に予備配向または配向される。このような延伸工程が有効であり、または必要とされる場合、糸の巻き張力を調整するために糸をロールに直接的に、または後に続いて巻くことができる。工程２）は、紡績と融合させて、または融合させずに実行される。
【００６８】
巻き速度は一般的に１００〜８０００ｍ／分、有利には６００〜５０００ｍ／分、好ましくは７００〜４０００ｍ／分である。
【００６９】
織加工工程３）のは、当業者間で既知の何れの方法でも実行できる。
【００７０】
処理工程４）は、任意的な延伸工程の前または後に実行される。処理工程４は、任意的な織加工工程３）の前または後に実行される。処理工程４での処理に用いられる本発明に係る化合物は、上記のとおり、通常は液体である。本発明に係る化合物は、特に、オイル、溶解、乳剤もしくは液体中の分散物であってもよい。有利には、本発明の化合物は、乳濁質、好ましくは水性乳濁質である。
【００７１】
マルチフィラメント糸の場合、本処理によりフィラメントの相互接着を強化できる。
【００７２】
処理工程４）は、ローラーや穴付ノズルを使った沈積法のような通常技術によって実行できる。通常技術の例を例示的に列挙すると、噴霧または気化、浸漬、パッドフィニッシング法、さらに合成繊維を処理するために織物産業界で用いられている何れかの方法により、ロールを用いて原料繊維を処理する技術がある。有利には、本処理は穴付ノズルを用いて実行される。本処理は、糸の製造時に様々な工程において実行される。様々な工程とは、、仕上げ用組成物が慣例的に塗布されていた全ての工程を含む。すなわち、添加剤は巻き工程の前に紡績装置の底部に塗布される。さらに、いわゆる「繊維」加工の場合、添加剤を延伸工程、縮み加工工程、乾燥工程等の前、途中または後で塗布することも可能である。
【００７３】
特定の場合、化合物の糸への吸着性を促進するために、当業者に既知の方法により、糸に第一前処理（プレトリートメント）を施すことも有利である。さらに、工程４）の前または後に、例えば照射、染色などのようなその他の化学的処理または物理的処理を糸に施すことも想定される。
【００７４】
本発明に係る方法の特定の実施例おいては、糸、繊維またはフィラメントの製造工程において、糸、繊維またはフィラメント上に沈積した化合物は架橋しない。
【００７５】
本発明は、第三の目的との関連において、上記のように、少なくとも一部に糸、繊維およびフィラメントを含む織布または編布と、この織布または編布を製造する方法を提供する。織布または編布の製造に使用される糸は、全て同一の種類である場合も、それぞれ異なる場合もある。本発明に係る糸は少なくとも布の縦糸を構成し、有利には布の縦糸、横糸の両方を構成する。
【００７６】
本発明に係る糸は、例えば産業織機で織られる縦糸として使用できる。有利には、この縦糸によりサイジング工程を経ることなく織布を製造することが可能である。好ましくは、この縦糸によりサイジング工程および洗浄工程のどちらも経ることなく織布を製造することが可能である。
【００７７】
本発明に係る糸を縦糸として使用する場合、サイジング工程なしに、直接整経用、部分整経用の何れかに容易に使用でき、全種類の織機、特に産業界で用いられる高速織機で製織が可能である。
【００７８】
特定の場合、例えば縦糸に高い張力が及ぼされる織機で製織する場合、製織を行う前に、通常使われている何れかの製品で糸を磨くのが好ましい。
【００７９】
有利には、本発明に係る糸からなる織布は、エアジェット織機、レピア織機、プロジェクタイル織機等の乾式織機を用いて得ることができる。
【００８０】
本発明に係る布は、単位面積あたりの重量が４０〜４００ｇ／ｍ２である。布は、特にエアバッグ分野では、一般的に布１ｃｍあたり１０〜３０本の糸を含む。
【００８１】
本発明に係る糸、繊維、フィラメント、織布および編布はエアバッグの分野で特に有効であり、これが第４の目的に関連する。本発明に係る糸は、エアバッグ用の織布または編布の製造に使用される。これらの織布または編布は、有利にはサイジング工程を経ることなく、さらに好ましくは洗浄工程も経ることなく製造可能であり、これら製品の製造方法を単純化させ、製造コストを削減できる。本発明に係る糸、繊維、フィラメント、織布および編布は、特にシリコーンで保護コーティングされたエアバッグ用の織布または編布の製造時にとりわけ有効である。
【００８２】
さらに、本発明に係る布は、熱処理工程を経ることなく生産できる。熱処理工程は、布に寸法安定性を付加するために効率的に実行される。この熱処理は、一般的には布の乾燥工程と同時に行われる。乾燥工程は、布が洗浄工程を経る場合に必要である。本発明により洗浄工程が廃止されると、乾燥工程は不要となる。したがって、熱処理工程は、乾燥工程を経る場合の次工程と同時に行うことができ、特にエアバッグ用織布または編布の場合には、そうすることが可能である。例えば、熱処理工程は、織布または編布がエラストマーでコーティングされた後に実行され、有利にはエラストマーの架橋過程と同時に実行される。
【００８３】
とりわけ布がエアバッグ分野で用いられる場合、糸、繊維およびフィラメントの表面に化合物が存在しても、織布または編布が経る後工程にいかなる影響も及ぼさない。後工程の例として、エラストマーによるコーティング処理などが挙げられる。特に、耐火・耐熱性、磨耗・摩擦特性は変化しない。
【００８４】
例えば、エアバッグ用の織布または編布の製造に使用される糸、繊維およびフィラメントの表面に存在する本発明に係る化合物は、織布または編布をコーティングする任意の保護エラストマーの構成要素ではない。
【００８５】
最後に、本発明は第五の目的との関連において、エアバッグ用織布または編布を提供する。これら織布または編布の少なくとも一部は、表面の少なくとも一部にポリオルガノシロキサンを含む化合物を有する糸、繊維またはフィラメントからなる。布の表面に存在する化合物は、布に施す任意のエラストマー保護コーティングではない。本発明に係る仕上げ用組成物、特に化合物の構造、固形成分および固形成分の糸への塗布に関して上記した全ての内容は、ポリオルガノシロキサンを構成する化合物にも同様に適用できる。同様に、糸、繊維およびフィラメントの記述に関して上記した全ての内容、特にポリマーの性質や線密度などは、本発明の第五の目的に関連してここで同様に適用できる。
【００８６】
本発明の第五の目的に関連するエアバッグ織物または編布は、有利には保護コーティングが施されており、好ましくはその保護コーティングはシリコーンである。本発明に係るエアバッグ織物または編布は、表面の少なくとも一部にポリオルガノシロキサンを含む化合物を有する糸、繊維またはフィラメントを織機で織るか、または編むことによって得られる。製織工程または製編工程に関連して上記した全ての内容が、ここで同様に適用される。糸、繊維またはフィラメントの表面に、通常は糸のサイジング時に形成されるポリオルガノシロキサンが存在することで、サイジング工程を経ることなく、好ましくはサイジング工程および洗浄工程のどちらも経ることなく製織が可能となる。さらに、ポリオルガノシロキサンの存在が、エアバッグ用布に必要とされる最終特性、すなわち特に耐火・耐熱性および耐摩擦・耐磨耗性（スクラブテスト耐性）を変えることはない。
【００８７】
有利には、本発明の第五の目的に関連する織布または編布に用いる仕上げ用組成物は、ポリオルガノシロキサンの重量（固形分）の少なくとも５０％を占める。
【００８８】
本発明のその他の詳細または利点について、下記の実例によって一層明確になる。
【００８９】
評価用の布の製造
各種仕上げ用組成物を評価した。各仕上げ用組成物が施されて完成した布をシミュレートするため、エアバッグの製造に通常用いられる染色していない布を用いた。染色していない布の仕上げ用組成物を、当業者が通常用いる条件の下で予め除去し、熱処理した。すなわち、洗浄剤を使用して６０℃で洗浄し、１８０℃で３０分間熱硬化させた。仕上げ用組成物除去後に残留した組成物は、通常は０．１％より少ない。
【００９０】
以下の布が用いられた。Ｒｈｏｄｉａ  ＩＹ社製のＴ６８２として販売されている７００ｄｔｅｘ／１０４フィラメントの糸から製造されたポリアミド６６素材の布。縦糸方向、横糸方向ともに１６〜１７本／ｃｍの糸で構成される布である。この布の洗浄、硬化後の重量は約２５５ｇ／ｍ２である。
【００９１】
評価ステップは以下の通りである：
・２枚のサンプル（２０×２８ｃｍ２）を裁断する；
・これらのサンプルを、検査対象となる仕上げ用組成物の希釈水性乳剤、つまり仕上げ用組成物の種類および必要沈積量に応じて使用される希釈溶液の中に２分間浸す；
・サンプルを取り出し、フード内の２個の留め具を用いて数分間垂直につるす。さらに、２００℃の通風口付きオーブンで２分間熱処理する。サンプルのうち１枚は、仕上げ用組成物の量を測定するために用いられる。測定は石油エーテルまたはジクロロメタンを用いる抽出法による。もう一方のサンプルにはコーティングを施す。抽出法によって、仕上げ用組成物の平均量（布の重量に対する固形分重量）が測定される；
・コーティングを施す予定のサンプルを測量する；
・布をＲｈｏｄｉａ  Ｓｉｌｉｃｏｎｅ社製のＲＨＯＤＯＲＳＩＬ（登録商標）ＴＣＳ  ７５１０  ＡおよびＢとして販売されているシリコーン樹脂でコーティングする。コーティングには実験用のドクターブレード法が用いられる。沈積量は約４０±１０ｇ／ｍ２（固形分）である；
・沈積量を測定するためにコーティングされた布を測量する；
・コーティングされた布を１８０℃のオーブンで８０秒間熱処理する；
・コーティングされた布をオーブンから取り出し、外気にさらす；
・コーティングされた布を５×１０ｃｍ２に裁断し、スクラブテストまたは耐熱テストによって評価する。
【００９２】
クラブテスト耐摩擦性の測定（ＩＳＯ規格５９８１に準ずる。）
このテストは、コーティング布の耐摩擦・耐磨耗性を明らかにするものである。
【００９３】
このテストでは、一方で、布をせん断運動にさらす。２つのはさみ口でサンプル布の両端をはさみ、交互運動させる。さらにもう一方では、布を可動式の支柱との接触により磨耗させる。
【００９４】
難燃性テスト（ＩＳＯ規格３７９５に準ずる。）
このテストは、エアバッグが高熱ガスによって膨張した場合の布の難燃性を評価するために用いられる。
【００９５】
１３８ｍｍ×６４ｍｍのサンプルを裁断する。後で伝播時間を計測するために、参照マークをつける。
【００９６】
このサンプルを水平に置き、ブンゼン・バーナーで１５秒間燃焼させる。そして、ブンゼン・バーナーを取り外す。参照マーク間の火炎伝播時間を計測することで、伝播速度が算出可能である。
【００９７】
好ましくは、製品は自己消火性で、すなわち、火炎伝播すべきでない。
【００９８】
一般的に、各サンプルに３種類の連続したテストを実行する。
【実施例】
【００９９】
上記手順によって、各種仕上げ用組成物を評価した。
【０１００】
用いられた仕上げ用組成物の各種化合物は以下の通りである：
・Ａ：Ｒｈｏｄｉａ  Ｓｉｌｉｃｏｎｅｓ社製のＳＩＬＣＯＬＥＡＳＥ（登録商標）架橋乳剤９６６（ポリジメチルメチルヒドロゲノシロキサン）。粘度２２０ｍＰａ；
・Ｂ：Ｒｈｏｄｉａ  Ｓｉｌｉｃｏｎｅｓ社製のＳＩＬＣＯＬＥＡＳＥ樹脂１１３６７（ポリメチルビニルシロキサン）。粘度２００ｍＰａ；
・Ｃ：Ｒｈｏｄｉａ  Ｓｉｌｉｃｏｎｅｓ社製のＳＩＬＣＯＬＥＡＳＥ乳剤９０２（ポリジメチルメチルヒドロゲノシロキサンおよびポリメチルビニルシロキサンの非イオン水性乳剤）。粘度１２０ｍＰａ；
・Ｄ：Ｒｈｏｄｉａ  Ｓｉｌｉｃｏｎｅｓ社製のＲＨＯＤＯＲＳＩＬ  ＴＣＳ  ７１１０  Ａ（ポリジメチルメチルヒドロゲノシロキサンおよびポリメチルビニルシロキサン）；
・Ｅ：Ｒｈｏｄｉａ  Ｓｉｌｉｃｏｎｅｓ社製のＲＨＯＤＯＲＳＩＬ  ＳＰ３３０１（非加水分解性シリコーン／ポリエーテル共重合体）。
【０１０１】
分析された化合物の性質や割合を、テストの結果とともに以下の表に示す。
【０１０２】
【表１】
2009518552.tif 000010
【０１０３】
例１〜１３によって得られたコーティング処理後の布は、寸法的に安定している。
【０１０４】
例１４および１５の仕上げ用組成物は、下記ポリアミド６６の紡績工程で用いられた。
【０１０５】
使用されるポリアミド６６は、０．０２％の酸化チタンを含む濃縮後のポリアミド６６であり、濃縮後の相対粘度は２．９５（９６％の硫酸中１０ｇ／ｌの濃縮で測定）、使用前の含水率は０．０３％である。
【０１０６】
このポリマーを二軸押し出し機に導入し、溶融させる。そして、３４本のフィラメントから構成される２３５ｄｔｅｘの連続糸を得るために、このポリマーを溶融紡績する。押し出し成形後、仕上げ用組成物を沈積させるために、２台の誘導装置を使ってフィラメントを空冷し、結束させる。こうして得られた糸は２００ｍ／分の速度で巻き取る。主な状態を以下に挙げる：
・押出し温度  ２９３．５℃；
・スピンパックの温度  ２８８℃；
・巻取り時間  １時間；
・動作  中断または不具合なし；
【０１０７】
糸は１工程の中でオーブン内を経て延伸され、管糸に巻き取られる前にほぐされる。
【０１０８】
こうして得た糸は、以下の特徴を有する。（ＤＩＮ５３８３４規格に準じて測定）：
・引張り強さ  ６８ｃＮ／ｔｅｘ
・破断伸び率  ２５％．
【０１０９】
この糸は混繊交絡されていないが、優れた結束性を持つ。ＲＯＴＨＳＣＨＩＬＤ社製の装置を用いて分析したところ、この糸は交絡数３〜４Ｎ／ｍの糸に相当する結束性を持つ。すなわち、従来の仕上げ用組成物の乳剤を用いて得た従来の糸に相当する結束性を持つ。これらの交絡部は非常に安定している。
【０１１０】
この糸の織物用としての性能を調査するために、従来のエアバッグ用縦糸の上に横糸として利用し、レピア織機で製織した。５ｍの布が停止することなく製造された。
【０１１１】
例１６の仕上げ用組成物は、以下に記述したポリアミド６６の製織工程において用いられた。
【０１１２】
使用されるポリアミド６６は、０．０２％の酸化チタンを含む濃縮後のポリアミド６６で、相対粘度は３．２５（９６％の硫酸中１０ｇ／ｌの濃縮で測定）である。
【０１１３】
このポリマーを押し出し機に導入し、溶融させる。そして、６８本のフィラメントから構成される４７０ｄｔｅｘの連続糸を得るために、紡績／延伸の統合工程にてこのポリマーを溶融紡績する。押し出し成形後、フィラメントを空冷し、仕上げ用組成物を沈積させるために沈積誘導装置に通す。そして、フィラメントを結束させる。
【０１１４】
仕上げ用組成物は、乳剤の形態で沈積する。その後、糸は６５０ｍ／分の速度で巻き取られ、２工程で延伸率が４．５になるまで熱延伸される。糸はほぐされた後に混繊交絡され、２９００ｍ／分の速度で巻き取られる。
【０１１５】
こうして得た糸は以下の特徴を有する（ＤＩＮ５３８３４規格に準ずる）：
・強度  ８２．５ｃＮ／ｔｅｘ
・破断伸び率  ２１．５％；
・１８０℃の熱気中での収縮率  ６．８％；
・交絡数  １６個／ｍ。
【０１１６】
布は、レピア織機を用いてこれらの糸から製造される。整経と紡績は申し分ない。上記の工程にしたがって布をコーティングした後のスクラブテストの結果（磨耗数）は平均で１５００である。
【手続補正書】
【提出日】平成20年9月26日(2008.9.26)
【手続補正１】
【補正対象書類名】特許請求の範囲
【補正対象項目名】全文
【補正方法】変更
【補正の内容】
【特許請求の範囲】
【請求項１】
糸、繊維またはフィラメントであって、仕上げ用組成物が化合物Ａおよび化合物Ｂを含み、前記化合物Ａが少なくとも１個のＳｉ−Ｈ構造単位を含むモノマー、オリゴマーおよび／またはポリマーであり、前記化合物Ｂが少なくとも１個の不飽和脂肪族基を含むモノマー、オリゴマーおよび／またはポリマーであり、前記仕上げ用組成物が前記糸、繊維またはフィラメントの表面の少なくとも一部に存在することを特徴とし、さらに前記糸、繊維またはフィラメントは不織および不編であることを特徴とする糸、繊維またはフィラメント。
【請求項２】
前記化合物Ａがポリオルガノシロキサンであることを特徴とする、請求項１に記載の糸、繊維またはフィラメント。
【請求項３】
前記ポリオルガノシロキサンＡが、次式（１）の単位群：
【化１】
2009518552.tif 000015
（式（１）中、符号Ｗはそれぞれ同等の場合および／または異なる場合があり、以下を示す：
・１〜１８の炭素原子を含む線状または分岐状アルキル残基であって、少なくとも１個のハロゲンに任意的に置換されたもの；
・５〜８の環状炭素原子を含むシクロアルキル残基であって、少なくとも１個のハロゲンに任意的に置換されたもの；
・６〜１２の炭素原子を含むアリル残基であって、アリル部が少なくとも１個のハロゲン原子、もしくは１〜３個の炭素原子を含むアルキル基および／もしくはアルコキシル基に任意的に置換されたもの；
・５〜１４の炭素原子を含むアルキル部および６〜１２の炭素原子を含むアリル部を有するアリルアルキル基であって、前記アリル部が少なくとも１個のハロゲン原子、あるいは１〜３個の炭素原子を含むアルキル基および／またはアルコキシル基に任意的に置換されたもの。ここに、ａは１または２、ｂは０、１または２、合計（ａ＋ｂ）は１〜３である。）
を含むポリオルガノヒドロゲノシロキサンであり、該ポリオルガノシロキサンＡが、任意的に次の平均式（２）の単位群：
【化２】
2009518552.tif 000016
（式（２）中、Ｗは上記と同じ意味を有し、Ｃは０〜３の値である。）
を含むことを特徴とする、請求項２に記載の糸、繊維またはフィラメント。
【請求項４】
前記ポリオルガノシロキサンＡが、以下から選択されたものであることを特徴とする、請求項２または３に記載の糸、繊維またはフィラメント：
・ヒドロゲノジメチルシリル末端基を有するポリジメチルシロキサン；
・トリメチルシリル末端基を有するポリジメチルヒドロゲノメチルシロキサン；
・ヒドロゲノジメチルシリル末端基を有するポリジメチルヒドロゲノメチルシロキサン；
・トリメチルシリル末端基を有するポリヒドロゲノメチルシロキサン；および
環状ポリヒドロゲノメチルシロキサン。
【請求項５】
化合物Ｂがポリオルガノシロキサンであることを特徴とする、請求項１〜４の何れか一項に記載の糸、繊維またはフィラメント。
【請求項６】
前記ポリオルガノシロキサンＢが、次式（３）： 
【化３】
2009518552.tif 000017
（式（３）中、符号Ｗ’はそれぞれが同等の場合および／または異なる場合があり、以下を示す：
・１〜１８の炭素原子を含む線状または分岐状アルキル残基であって、少なくとも１個のハロゲンに任意的に置換されたもの；
・５〜８の環状炭素原子を含むシクロアルキル残基であって、少なくとも１個のハロゲンに任意的に置換されたもの；
・６〜１２の炭素原子を含むアリル残基であって、アリル部が少なくとも１個のハロゲン原子、あるいは１〜３個の炭素原子を含むアルキル基および／またはアルコキシル基に任意的に置換されたもの；
・５〜１４の炭素原子を含むアルキル部および６〜１２の炭素原子を含むアリル部を有するアリルアルキル基であって、前記アリル部が少なくとも１個のハロゲン原子、あるいは１〜３個の炭素原子を含むアルキル基および／またはアルコキシル基に任意的に置換されたもの。ここに、符号Ｙはそれぞれ同等の場合と異なる場合があり、鎖末端および／または鎖中に少なくとも１個の不飽和エチレンを、さらに任意的に少なくとも１個のヘテロ原子を有するＣ１〜Ｃ１２の線状または分岐状アルケニル残基を示し、ｅは１または２、ｄは０、１または２、合計（ｄ＋ｅ）は１〜３の値である。）
と類似のまたは異なる単位群で構成されるポリオルガノシロキサンから選択され、任意的に次の平均式（２’）： 
【化４】
2009518552.tif 000018
（式（２’）中、Ｗ’は上記と同じ意味を示し、Ｃは０〜３の値である。）
の単位群を含むことを特徴とする、請求項５に記載の糸、繊維またはフィラメント。
【請求項７】
ポリオルガノシロキサンの重量（固形分）の少なくとも５０％を構成することを特徴とする、請求項１〜６の何れか一項に記載の糸、繊維またはフィラメント。
【請求項８】
前記組成物が重付加触媒を含まないことを特徴とする、請求項１〜７の何れか一項に記載の糸、繊維またはフィラメント。
【請求項９】
熱可塑性高分子に基づいていることを特徴とする、請求項１〜８の何れか一項に記載の糸、繊維またはフィラメント。
【請求項１０】
ポリエステルまたはポリアミドに基づいていることを特徴とする、請求項１〜９の何れか一項に記載の糸、繊維またはフィラメント。
【請求項１１】
前記組成物が糸の重量の０．０５〜５％（固形分）を構成することを特徴とする、請求項１〜１０の何れか一項に記載の糸、繊維またはフィラメント。
【請求項１２】
前記組成物が糸の重量の０．１〜２％（固形分）を構成することを特徴とする、請求項１１に記載の糸、繊維またはフィラメント。
【請求項１３】
糸の総体的な線密度が１００〜９５０ｄｔｅｘであることを特徴とする、請求項１〜１２の何れか一項に記載の糸、繊維またはフィラメント。
【請求項１４】
フィラメントの線密度が１．５〜７ｄｔｅｘであることを特徴とする、請求項１〜１３の何れか一項に記載の糸、繊維またはフィラメント。
【請求項１５】
以下の工程を含む、請求項１に記載の糸、繊維またはフィラメントを製造するための製造方法：
１）糸の構成材料の紡績工程；
２）任意的な糸の延伸工程；
３）任意的な糸の織加工工程；および
４）化合物Ａおよび化合物Ｂを含み、化合物Ａが少なくとも１個のＳｉ−Ｈ構造単位を含むモノマー、オリゴマーおよび／またはポリマーであり、化合物Ｂが少なくとも１個の不飽和脂肪族基を含むモノマー、オリゴマーおよび／またはポリマーである仕上げ用組成物を用いての糸処理工程。
【請求項１６】
前記構成材料が熱可塑性高分子であり、さらに前記工程１）は前記熱可塑性高分子の艶消しの紡績工程であることを特徴とする、請求項１５に記載の製造方法。
【請求項１７】
前記工程４）を前記工程２）および３）の後に実行することを特徴とする、請求項１５または１６に記載の製造方法。
【請求項１８】
前記工程４）を前記工程２）および３）の前に実行することを特徴とする、請求項１５または１６に記載の製造方法。
【請求項１９】
請求項１〜１４の何れか一項に記載の糸、または請求項１５〜１８の何れか一項に記載の工程によって得られた糸、繊維またはフィラメントの織機を用いた製織工程または製編工程を含む、縦糸と横糸を用いた織布または編布を製造するための製造方法。
【請求項２０】
サイジング処理を含まないことを特徴とする、請求項１９に記載の製造方法。
【請求項２１】
前記織布または編布の洗浄処理を含まないことを特徴とする、請求項１９または２１に記載の製造方法。
【請求項２２】
前記織布または編布の熱処理を含まないことを特徴とする、請求項１９〜２１の何れか一項に記載の製造方法。
【請求項２３】
織機が、エアジェット織機、レピア織機、プロジェクタイル織機等の乾式織機であることを特徴とする、請求項１９〜２２の何れか一項に記載の製造方法。
【請求項２４】
請求項１〜１４の何れか一項に記載の糸、繊維またはフィラメント、あるいはエアバッグ用の織布または編布を製造するために請求項１５〜１８の何れか一項に記載の工程を用いて得られた糸、繊維またはフィラメントを使用する使用方法。
【請求項２５】
少なくとも一部分が請求項１〜１４の何れか一項に記載の糸、繊維またはフィラメント、あるいはエアバッグの製造において請求項１５〜１８の何れか一項に記載の方法により得られた糸、繊維もしくはフィラメントで構成されている織布もしくは編布の使用方法。
【請求項２６】
エアバッグ用の前記織布または編布が保護コーティングされていることを特徴とする、請求項２５に記載の使用方法。
【請求項２７】
前記保護コーティングがシリコーンコーティングであることを特徴とする、請求項２６に記載の使用方法。
【請求項２８】
少なくとも部分的に、表面の少なくとも一部にポリオルガノシロキサンを含む化合物を有する糸、繊維またはフィラメントから成るエアバッグ用織布または編布であって、前記織布または編布はエラストマーから成る保護コーティングを有し、前記化合物は前記織布または編布に塗布される前記保護コーティングとは異なるエアバッグ用織布または編布。
【請求項２９】
前記保護コーティングがシリコーンコーティングであることを特徴とする、請求項２８に記載の織布または編布。
【請求項３０】
前記組成物がポリオルガノシロキサンの重量（固形分）の少なくとも５０％を構成することを特徴とする、請求項２８〜２９の何れか一項に記載のエアバッグ用織布または編布。
【請求項３１】
縦糸および横糸を用いたエアバッグ用織布または編布の製造方法であって、化合物Ａおよび化合物Ｂを含む仕上げ用組成物を有する糸、繊維またはフィラメントの織機での製織または製編工程を含み、前記化合物Ａが少なくとも１個のＳｉ−Ｈ構造単位を含むモノマー、オリゴマーおよび／またはポリマーであり、前記化合物Ｂが少なくとも１個の不飽和脂肪族基を含むモノマー、オリゴマーおよび／またはポリマーであり、前記組成物は前記糸、繊維またはフィラメントの表面の少なくとも一部に存在し、さらに前記織布または編布の製造方法が前記織布または編布をエラストマーでコーティングする工程を含む、エアバッグ用織布または編布の製造方法。
【請求項３２】
サイジング処理を含まないことを特徴とする、請求項３１に記載の製造方法。
【請求項３３】
前記織布または編布の洗浄処理を含まないことを特徴とする、請求項３１または３２に記載の製造方法。
【国際調査報告】
2009518552.tif 000019
2009518552.tif 000020
2009518552.tif 000021
2009518552.tif 000022
2009518552.tif 000023
2009518552.tif 000024